(57)【特許請求の範囲】
【請求項１】
ＳＯＩ層となる活性層ウェーハと支持ウェーハとを酸化膜を介して貼り合わせた後、前記活性層ウェーハを薄膜化することにより、埋め込み酸化膜上にＳＯＩ層が形成された貼合せＳＯＩウェーハを製造する方法において、
貼り合わせ前のウェーハ表面に有機物が吸着した状態で貼り合わせ、貼合せ界面に前記有機物を閉じこめた状態で接合強化熱処理を行うことにより、貼合せ界面に結晶欠陥を形成させ、
前記貼り合わせ前のウェーハ表面に有機物が吸着した状態が、洗浄後のウェーハを、イソプロピルアルコールを除く有機物を含む雰囲気中で乾燥することにより得られ、
前記有機物が、Ｎ−メチル−２−ピロリドンであることを特徴とする貼合せＳＯＩウェーハの製造方法。
【請求項２】
前記接合強化熱処理後に、前記貼合せ界面において５×１０18ａｔｏｍｓ／ｃｍ3以上の炭素濃度ピークが検出されることを特徴とする請求項１に記載の貼合せＳＯＩウェーハの製造方法。
【請求項３】
前記結晶欠陥の大きさが５〜５０ｎｍであることを特徴とする請求項１または請求項２に記載の貼合せＳＯＩウェーハの製造方法。
【請求項４】
前記接合強化熱処理の温度が、１１００℃以上であることを特徴とする請求項１〜請求項３のいずれかに記載の貼合せＳＯＩウェーハの製造方法。
【発明の詳細な説明】
【技術分野】
【０００１】
本発明は、デバイス動作に悪影響を及ぼすプロセス起因の重金属不純物を除去するためのゲッタリング層を有する貼合せＳＯＩウェーハの製造方法に関する。
【背景技術】
【０００２】
半導体デバイスの微細化、高集積化が進むに従って、ウェーハの汚染がデバイス特性に及ぼす影響が益々大きくなっている。ウェーハ加工、デバイス製造プロセスで導入されるプロセス起因の汚染、特に重金属不純物を集積回路の活性領域から除去する方法として、従来からゲッタリング技術が用いられてきた。
【０００３】
ゲッタリング技術としては、半導体基板の裏面に減圧ＣＶＤ法により多結晶シリコンを堆積させ、これをゲッタリング源とする方法、酸素析出物あるいは転位等の結晶欠陥による重金属不純物捕獲能力を利用する方法などがよく知られている。
【０００４】
絶縁体上にＳＯＩ層が形成されたＳＯＩ（Ｓｉｌｉｃｏｎ Ｏｎ Ｉｎｓｕｌａｔｏｒ）ウェーハにおいても従来の半導体基板におけるゲッタリングを応用した例は多いが、ＳＯＩウェーハではＳＯＩ層と支持側Ｓｉ基板の中間に存在する酸化膜等の絶縁体層により重金属不純物の動きが阻害され、十分なゲッタリング効果が得られない。
【０００５】
このことから、ゲッタリング源の付加を効果的に行うためには、ＳＯＩ層と絶縁体層（酸化膜）の界面にゲッタリング源を形成させ、この付加したゲッタリング源がデバイス領域に悪影響を及ぼさないような構造とすることが必要である。しかし、ＳＯＩウェーハは通常のウェーハより製造工程が複雑であるため製造コストが高く、その上ゲッタリング源を付加する工程が増えればＳＯＩウェーハの製造コストは更に高くなる。
【０００６】
例えば、特許文献１には、支持基板（支持ウェーハ）上の酸化膜に炭素イオンを注入し、該酸化膜表面にＳＯＩ層用基板を貼り合わせた後、熱処理を行うことにより、該酸化膜とＳＯＩ層用基板の界面に炭素を核として酸素を析出させるＳＯＩウェーハの製造方法が開示されている。しかしながら、この方法においても、支持基板上の酸化膜に炭素イオンを注入する工程や、貼り合わせ後、析出核の形成、成長のための熱処理工程が必要であり、製造コストの上昇は避けられない。
【先行技術文献】
【特許文献】
【０００７】
【特許文献１】特許第３２１７０８９号
【発明の概要】
【発明が解決しようとする課題】
【０００８】
本発明はこのような状況に鑑みてなされたもので、簡単、且つ安価なゲッタリング源をＳＯＩ層と絶縁体層（酸化膜）の界面に形成し、デバイス特性や酸化膜耐圧特性を劣化させる重金属不純物を効果的に除去する機能を有する貼合せＳＯＩウェーハの製造方法を提供することを目的としている。
【課題を解決するための手段】
【０００９】
本発明者らは、上記の目的を達成するため、工程を増やすことなく、従来のＳＯＩウェーハの製造工程上でゲッタリング源を付加する方法について検討を重ねた。その結果、貼り合わせ前のウェーハ表面に有機物が吸着した状態で貼り合わせることにより、後工程の接合強化熱処理で、ゲッタリング作用がある微小な結晶欠陥を貼合せ界面に形成させ得ることを見出した。
【００１０】
本発明は上記知見に基づいてなされたもので、その要旨は、下記（１）の貼合せＳＯＩウェーハの製造方法にある。
【００１１】
（１）ＳＯＩ層となる活性層ウェーハと支持ウェーハとを酸化膜を介して貼り合わせた後、前記活性層ウェーハを薄膜化することにより、埋め込み酸化膜上にＳＯＩ層が形成された貼合せＳＯＩウェーハを製造する方法において、貼り合わせ前のウェーハ表面に有機物が吸着した状態で貼り合わせ、貼合せ界面に前記有機物を閉じこめた状態で接合強化熱処理を行うことにより、貼合せ界面に結晶欠陥を形成させ、前記貼り合わせ前のウェーハ表面に有機物が吸着した状態が、洗浄後のウェーハを、イソプロピルアルコールを除く有機物を含む雰囲気中で乾燥することにより得られ、前記有機物が、Ｎ−メチル−２−ピロリドンである貼合せＳＯＩウェーハの製造方法。
【００１２】
前記の「結晶欠陥」とは、ウェーハ表面に有機物が吸着した状態で貼り合わせ、接合強化熱処理を行うことにより有機物が分解して生成した炭素（Ｃ）に起因する微小な結晶欠陥である。なお、結晶欠陥部が形成されている貼合せ界面における炭素の存在は、二次イオン質量分析（ＳＩＭＳ）により確認でき、また貼り合わせ表面における炭素の存在は、ガスクロマトグラフ質量分析（ＧＣ−ＭＳ）等により確認できる。
【００１３】
また、「有機物が吸着した状態」とは、洗浄時または乾燥保管時に有機物がウェーハの表面に吸着した状態をいう。
【００１８】
本発明の方法により、支持ウェーハと、前記支持ウェーハ上に、酸化膜を介して貼り合わされたＳＯＩ層と、を備えた貼合せＳＯＩウェーハであって、貼合せ界面に、ＳｉＣからなりゲッタリング作用を有する微小な結晶欠陥を有する貼合せＳＯＩウェーハを得ることができる。この貼合せＳＯＩウェーハは、デバイス特性や酸化膜耐圧特性に悪影響を及ぼす重金属不純物を効果的に除去することができる。
【００１９】
この貼合せＳＯＩウェーハにおいて、結晶欠陥の大きさを５〜５０ｎｍと規定することができる。すなわち、結晶欠陥は極めて微小なものである。なお、ここでいう「結晶欠陥の大きさ」とは、結晶欠陥を透過電子顕微鏡（ＴＥＭ）により観察した場合に（後に示す図４参照）、写し出された像からその欠陥の最長部分の長さとして認定できる大きさを指す。
【００２０】
また、この貼合せＳＯＩウェーハは、前記貼合せ界面において５×１０18ａｔｏｍｓ／ｃｍ3以上の炭素濃度ピークが検出される貼合せＳＯＩウェーハである。ここでいう「炭素濃度ピーク」とは、貼合せ界面を二次イオン質量分析（ＳＩＭＳ）により測定した結果である（後に示す図５（ａ）参照）。
【発明の効果】
【００２１】
本発明の貼合せＳＯＩウェーハの製造方法は、ウェーハ表面に有機物が吸着した状態で活性層ウェーハと支持ウェーハとを貼り合わせ、接合強化熱処理を行って、貼合せ界面に、結晶欠陥を形成させる方法である。貼り合わせ前のウェーハ表面に有機物が吸着した状態は、洗浄後のウェーハを、イソプロピルアルコールを除く有機物を含む雰囲気中で乾燥することにより得られる。前記有機物は、Ｎ−メチル−２−ピロリドンである。この方法によれば、簡単、且つ安価なゲッタリング源をＳＯＩ層と絶縁体層（酸化膜）の界面に形成させることができる。
【図面の簡単な説明】
【００２３】
【図１】本発明の貼合せＳＯＩウェーハの製造方法における要部の工程を模式的に例示するフローチャートである。
【図２】本発明の貼合せＳＯＩウェーハの製造方法における他の工程例を模式的に示すフローチャートである。
【図３】本発明の貼合せＳＯＩウェーハの製造方法におけるさらに他の工程例を模式的に示すフローチャートである。
【図４】接合強化熱処理を施した後の貼合せ界面（断面）の透過電子顕微鏡（ＴＥＭ）による観察結果を模式的に示す図で、（ａ）はウェーハを洗浄する際の雰囲気中にＮ−メチル−２−ピロリドンが含まれる場合、（ｂ）は含まれない場合である。
【図５】接合強化熱処理を施した後の貼合せ界面近傍での二次イオン質量分析（ＳＩＭＳ）による炭素（Ｃ）の測定結果を例示する図で、（ａ）はウェーハを洗浄する際の雰囲気中にＮ−メチル−２−ピロリドンが含まれる場合、（ｂ）は含まれない場合である。
【発明を実施するための形態】
【００２４】
以下に、前記（１）の本発明の貼合せＳＯＩウェーハの製造方法について、図面を参照して具体的に説明する。
【００２５】
前記（１）の本発明の貼合せＳＯＩウェーハの製造方法は、ＳＯＩ層となる活性層ウェーハと支持ウェーハとを酸化膜を介して貼り合わせる際に、貼り合わせ前のウェーハ表面に有機物が吸着した状態で貼り合わせ、貼合せ界面に前記有機物を閉じこめた状態で接合強化熱処理を行うことにより、貼合せ界面に結晶欠陥を形成させることを特徴とする方法である。なお、前記の「貼り合わせ前のウェーハ表面」とは、活性層ウェーハおよび支持ウェーハの両方若しくはいずれか一方をいう。
【００２６】
図１は、本発明の貼合せＳＯＩウェーハの製造方法における要部の工程を模式的に例示するフローチャートである。以下に、ステップ１〜ステップ５に沿って説明する。
【００２７】
ステップ１では、ＳＯＩ層となる活性層ウェーハ１２と、表面に酸化膜（絶縁層）１３を形成させた支持ウェーハ１１を準備する。これら両ウェーハは、従来行われている方法に準じて作製されたものであればよい。
【００２８】
ステップ２では、活性層ウェーハ１２と支持ウェーハ１１とを貼り合わせる際に、貼り合わせ前のウェーハ（ここでは、活性層ウェーハ１２および支持ウェーハ１１を指す）の表面に有機物が吸着した状態、すなわち、炭素を含む自然酸化膜１４が形成された状態とする。支持ウェーハ１１では、表面の酸化膜１３上にも前記自然酸化膜１４が形成される。
【００２９】
これは、その後に行う接合強化熱処理で、貼合せ界面にゲッタリング源として機能する結晶欠陥を形成させるためである。詳細についてはステップ４で述べる。
【００３０】
ウェーハ表面を前記有機物が吸着した状態とするための具体的な方法としては、本発明では、洗浄後のウェーハを、イソプロピルアルコールを除く有機物を含む雰囲気中で乾燥する方法を採用する。前記有機物は、Ｎ−メチル−２−ピロリドンである。また、参考例として、以下の方法が有効である。
【００３１】
一つは、ウェーハ表面を、有機物を含む雰囲気中で洗浄する方法である。貼合せＳＯＩウェーハの製造においては、ウェーハを貼り合わせる前に、表面の不純物を除去するため、水酸化アンモニウムと過酸化水素水の混合液を用いるＳＣ−１洗浄などにより、貼合せ前洗浄を行うが、その洗浄を前記雰囲気中で行うのである。
【００３２】
使用する有機物としては、芳香族炭化水素類、塩化炭化水素類、アルコール類、酢酸エステル類、ケトン類、エーテル類などの有機物が挙げられ、微量の炭素を含むものであってもよく、なかでもＮ−メチル−２−ピロリドンが好適である。Ｎ−メチル−２−ピロリドンは、ウェーハ加工過程で、ウェーハを研磨する際に疵の発生防止のために使用するワックスの除去剤であるため入手し易く、ウェーハ表面への吸着が容易である。
【００３３】
この有機物含有雰囲気中での貼合せ前洗浄により、ウェーハ表面に有機物が吸着した状態とすることができる。ウェーハ表面に極微量の有機物が付着（吸着）することによって貼合せ界面に結晶欠陥を形成させる作用効果が発現すると考えられる。
【００３４】
表１は、有機物としてＮ−メチル−２−ピロリドンを含む雰囲気中でＳＣ−１洗浄したウェーハ表面の全付着有機物量の測定結果である。有機物量の測定は、ガスクロマトグラフ質量分析（ＧＣ−ＭＳ）により行った。なお、全付着有機物量のうちのおよそ８０％がＮ−メチル−２−ピロリドンである。また、表１において、「酸化膜０．５μｍ付き」とは、表面に厚さ０．５μｍの酸化膜（絶縁層）を形成させたウェーハであることを意味する。
【００３５】
【表１】
0005630527.tif 000002
【００３６】
表１に示すように、Ｎ−メチル−２−ピロリドンを含む雰囲気中で洗浄したウェーハ（試料Ｎｏ．１およびＮｏ．２）の表面には、Ｎ−メチル−２−ピロリドンが含まれない雰囲気中で洗浄したウェーハ（試料Ｎｏ．３およびＮｏ．４）に比べて、１００倍を超える有機物（つまり、Ｎ−メチル−２−ピロリドン）が検出されていることがわかる。また、Ｎ−メチル−２−ピロリドンの付着量は、酸化膜（絶縁層）の有無によってそれほど影響を受けないと考えられる。
【００３７】
続いて、ステップ３では、表面に有機物が吸着した状態、すなわち炭素を含む自然酸化膜１４が形成された状態の活性層ウェーハ１２を、同じく表面に炭素を含む自然酸化膜１４が形成された支持ウェーハ１１の酸化膜１３表面を貼合せ面として、支持ウェーハ１１に貼り合わせる。これにより、前記有機物は貼合せ界面に閉じこめられた状態になる。
【００３８】
ステップ４では、この貼合せ界面に前記有機物を閉じこめた状態で接合強化熱処理を行う。貼合せ強度を確保するとともに、貼合せ界面に微小な結晶欠陥を形成させるための熱処理である。処理温度については、酸化膜が軟化してボイドを埋める効果が得られるように、１１００℃以上にするのが望ましい。なお、処理温度の上限は、スリップ転位の発生を防止する観点から１３００℃とするのが望ましい。
【００３９】
この処理によって、貼合せ界面の微量の有機物（炭素）を含む自然酸化膜が局所的に凝集する。自然酸化膜の局所的な凝集に伴い凝集した微量の有機物（炭素）は、大きさが５０ｎｍ以下の微小な結晶欠陥１５を形成する。この結晶欠陥１５は「炭素−Ｓｉ（ＳｉＣ）」からなるものと推察される。
【００４０】
図４は、後述する参考例で行った調査結果で、前記の接合強化熱処理を施した後の貼合せ界面（断面）の透過電子顕微鏡（ＴＥＭ）による観察結果を模式的に示す図である。（ａ）はウェーハを洗浄する際の雰囲気中にＮ−メチル−２−ピロリドンが含まれる場合であり、（ｂ）は含まれない場合である。
【００４１】
図４（ａ）に白抜き矢印を付して示すように、ウェーハ洗浄時の雰囲気中にＮ−メチル−２−ピロリドンが含まれる場合は、熱処理によって、活性層ウェーハ（ＳＯＩ層）１２と酸化膜１３の貼合せ界面に微小な結晶欠陥１５が形成される。その大きさは、同図中に示した０．５μｍの長さを表すスケールとの対比から、５０ｎｍ程度以下と推測される。これに対して、雰囲気中にＮ−メチル−２−ピロリドンが含まれない場合は、結晶欠陥の形成は認められない（図４（ｂ））。
【００４２】
図５は、同じく参考例で行った調査結果で、前記の接合強化熱処理を施した後の貼合せ界面近傍での二次イオン質量分析（ＳＩＭＳ）による炭素（Ｃ）濃度の測定結果を例示する図である。（ａ）はウェーハを洗浄する際の雰囲気中にＮ−メチル−２−ピロリドンが含まれる場合であり、（ｂ）は含まれない場合である。
【００４３】
図５において、横軸は接合強化熱処理を施した後の貼合せＳＯＩウェーハにおける活性層ウェーハ（ＳＯＩ層）側から支持ウェーハ側への距離（ここでは、「深さ」と記す）である。この横軸に沿って、図中に、ＳＯＩ層、酸化膜および支持ウェーハ（支持基板）の存在部位を示した。縦軸は炭素濃度（ａｔｏｍｓ／ｃｍ3）である。また、白抜き矢印Ａで示した炭素濃度がウェーハにおける炭素濃度のバックグランドレベルであり、同じく白抜き矢印Ｂで示した炭素濃度が酸化膜（絶縁層）における炭素濃度のバックグランドレベルである。
【００４４】
図５（ａ）に示すように、ウェーハ洗浄時の雰囲気中にＮ−メチル−２−ピロリドンが含まれる場合は、活性層ウェーハ（ＳＯＩ層）と酸化膜（絶縁層）の貼合せ界面で炭素濃度がピークを示し、２×１０20ａｔｏｍｓ／ｃｍ3の炭素（Ｃ）ピークが検出されていることがわかる。これに対して、雰囲気中にＮ−メチル−２−ピロリドンが含まれない場合は、図５（ｂ）に示すように、何れの深さにおいても、このように顕著な炭素（Ｃ）ピークは検出されない（貼合せ界面において、５×１０18ａｔｏｍｓ／ｃｍ3未満の炭素（Ｃ）ピークが認められるだけである）。換言すれば、貼合せ界面において５×１０18ａｔｏｍｓ／ｃｍ3以上の炭素ピークが得られるように、貼り合わせ前のウェーハ表面に有機物が吸着するように有機物量を調整すればよい。
【００４５】
ステップ５は活性層ウェーハ（ＳＯＩ層）１２の薄膜化の工程である。この工程では、機械加工、化学エッチング等、従来行われている方法に準じて薄膜化し、貼合せＳＯＩウェーハ１０を製造する。
【００４６】
図２は、本発明の貼合せＳＯＩウェーハの製造方法における他の工程例を模式的に示すフローチャートである。
【００４７】
前記図１に示した工程と異なるのは、ステップ２で、活性層ウェーハ１２と支持ウェーハ１１とを貼り合わせる際に、活性層ウェーハ１２の表面のみを、有機物が吸着した状態、すなわち、炭素を含む自然酸化膜１４が形成された状態とする点である。
【００４８】
ステップ３では、表面に炭素を含む自然酸化膜１４が形成された活性層ウェーハ１２を、炭素を含む自然酸化膜１４が形成されていない支持ウェーハ１１の酸化膜１３表面を貼合せ面として、支持ウェーハ１１に貼り合わせる。
【００４９】
図３は、本発明の貼合せＳＯＩウェーハの製造方法におけるさらに他の工程例を模式的に示すフローチャートで、活性層ウェーハ１２と支持ウェーハ１１とを貼り合わせる際に、支持ウェーハ１１の表面のみを、有機物が吸着した状態、すなわち、炭素を含む自然酸化膜１４が形成された状態とする場合である。
【００５０】
前記のステップ２で行う、ウェーハの表面に有機物が吸着した状態とするための具体的な方法としては、参考例として前述した、有機物を含む雰囲気中でウェーハ表面を貼合せ前洗浄する方法があるが、本発明では、洗浄後のウェーハを、イソプロピルアルコールを除く有機物を含む雰囲気中で乾燥する方法を採用する。前記有機物は、Ｎ−メチル−２−ピロリドンである。また、参考例として、有機物を含む洗浄液によりウェーハ表面を処理する方法も有効である。ウェーハを製造する際には、前記貼合せ前洗浄に限らず、ウェーハ表面の不純物や微粒子を除去するために、各種の酸洗、洗浄を行うが、その際に使用される酸洗液や洗浄液に有機物を添加しておくのである。
【００５１】
さらに、参考例として、有機物を含む処理液をウェーハ表面に塗布または滴下する方法も適用可能である。スピンコーティング技術を応用してウェーハ表面に処理液を薄く均一に広げる方法も有効である。
【００５２】
なお、これらの方法を適用する場合も、ウェーハ表面への極微量の付着によって結晶欠陥を形成させ得るので、有機物の濃度について特に限定はしない。
【００５３】
このように、ウェーハ表面、またはその上に形成させた酸化膜（絶縁層）表面の洗浄を有機物を含む雰囲気中で行う等の方法により、ウェーハの表面に微量の有機物（炭素）を含む自然酸化膜を形成して貼合せ界面に閉じこめた状態とし、続いて熱処理を施すことによって、貼合せ界面に微小な結晶欠陥を形成させることができる。
【００５４】
この結晶欠陥は、プロセス起因の重金属不純物を集積回路の活性領域から除去するゲッタリング作用がある。これは、前述の方法により作製したＳＯＩウェーハのＳＯＩ層表面に形成されたデバイスの酸化膜耐圧特性の向上により確認できる。
【００５５】
以上説明したように、本発明の貼合せＳＯＩウェーハの製造方法によれば、特別の工程を加えることなく、簡単、且つ安価なゲッタリング源を活性層ウェーハ（ＳＯＩ層）と絶縁体層（酸化膜）の界面に形成させることができる。
【００５６】
次に、前述の貼合せＳＯＩウェーハについて述べる。
【００５７】
この貼合せＳＯＩウェーハは、たとえば、前述した本発明の方法により製造することができる。この貼合せＳＯＩウェーハは、貼合せ界面に炭素に起因する微小な結晶欠陥を有する。貼合せ界面に存在する結晶欠陥は、表１並びに図４、図５を参照して説明したように、炭素に起因する結晶欠陥である。
【００５８】
この貼合せＳＯＩウェーハにおいて、結晶欠陥は、前記の図４に模式的に示したように、極めて微小である。したがって、結晶欠陥の大きさを５〜５０ｎｍと規定して、この貼合せＳＯＩウェーハを特定することが可能である。
【００５９】
この微小な結晶欠陥を有する貼合せＳＯＩウェーハは、デバイス特性や酸化膜耐圧特性に悪影響を及ぼす重金属不純物を効果的に除去することができる。
【００６０】
また、この貼合せＳＯＩウェーハは、前記の図５（ａ）に示したように、貼合せ界面において５×１０１８ａｔｏｍｓ／ｃｍ３以上の炭素濃度ピークが検出されるという特徴的な炭素濃度分布を有する。すなわち、貼合せ界面における炭素濃度ピークの値を規定して、この貼合せＳＯＩウェーハを特定することが可能である。
【実施例】
【００６１】
貼合せＳＯＩウェーハを作製し、貼合せＳＯＩウェーハの製造方法による効果を確認した。
【００６２】
（参考例１）
前記の図１に示したフローチャートの工程に従って、以下のように貼合せＳＯＩウェーハを作製した。
【００６３】
すなわち、ＳＯＩ層となる活性層ウェーハ１２と、表面に厚さ１．０μｍの酸化膜１３を形成させた支持ウェーハ１１を用い、有機物としてＮ−メチル−２−ピロリドンを含む雰囲気中でＳＣ−１洗浄によりウェーハ（ここでは、活性層ウェーハ１２および支持ウェーハ１１を指す）表面の貼合せ前洗浄を行った。ＳＣ−１洗浄では、水酸化アンモニウムと過酸化水素水の濃度が常に一定になるように洗浄液に薬液を補充するとともに、洗浄液を、濾過器を通過させ循環させた。なお、洗浄液の温度は７５℃、洗浄時間は１０分とした。
【００６４】
次いで、活性層ウェーハ１２と支持ウェーハ１１を室温で貼り合わせ、その後、処理温度を１１００℃以上として熱処理を施し、研削、研磨加工することにより、ＳＯＩ層を５．０μｍまで薄膜化した貼合せＳＯＩウェーハを作製した。
【００６５】
このＳＯＩウェーハの貼合せ界面（断面）の透過電子顕微鏡（ＴＥＭ）による観察結果を模式的に示したのが前記の図４で、同図（ａ）に示したように、活性層ウェーハ１２と酸化膜１３の貼合せ界面に５〜５０ｎｍの微小な結晶欠陥１５が形成されていた。
【００６６】
さらに、このＳＯＩウェーハの二次イオン質量分析（ＳＩＭＳ）による炭素（Ｃ）濃度の測定結果が前記の図５で、同図（ａ）に示したように、活性層ウェーハ（ＳＯＩ層）と酸化膜の貼合せ界面に炭素の存在を示す２×１０20ａｔｏｍｓ／ｃｍ3の炭素（Ｃ）ピークが検出された。
【００６７】
一方、比較のために、ウェーハ表面の貼合せ前洗浄をＮ−メチル−２−ピロリドンが含まれていない雰囲気中で実施すること以外はすべて参考例１と同一条件で作製したＳＯＩウェーハは、透過電子顕微鏡（ＴＥＭ）による観察で活性層ウェーハと酸化膜の貼合せ界面に、結晶欠陥は観察されず（図４（ｂ）参照）、二次イオン質量分析（ＳＩＭＳ）においても炭素は検出されなかった（図５（ｂ）参照）。
【００６８】
（参考例２）
前記の図２に示したフローチャートの工程に従って、貼合せＳＯＩウェーハを作製した。
【００６９】
用いた活性層ウェーハ１２、表面に酸化膜１３を形成させた支持ウェーハ１１は、参考例１で用いたものと同じである。また、ウェーハ（ここでは、活性層ウェーハ１２を指す）表面に炭素を含む自然酸化膜１４を形成させる方法を含め、その他の条件も、参考例１の場合と同じとした。
【００７０】
作製したＳＯＩウェーハの貼合せ界面（断面）の透過電子顕微鏡（ＴＥＭ）による観察、二次イオン質量分析（ＳＩＭＳ）による炭素（Ｃ）濃度の測定を行ったところ、前述の参考例１で作製したＳＯＩウェーハの場合と比べ、活性層ウェーハ１２の表面のみを有機物が吸着した状態としていることから、有機物量が少ないために、炭素濃度のピーク値が若干減少する傾向が観察されたものの、５〜５０ｎｍの微小な結晶欠陥１５が観察され、１×１０２０ａｔｏｍｓ／ｃｍ３の炭素（Ｃ）ピークが検出された。
【００７１】
（参考例３）
前記の図３に示したフローチャートの工程に従って、貼合せＳＯＩウェーハを作製した。
【００７２】
用いた活性層ウェーハ１２および表面に酸化膜１３を形成させた支持ウェーハ１１は、参考例１で用いたものと同じである。また、ウェーハ（ここでは、支持ウェーハ１１を指す）表面に炭素を含む自然酸化膜１４を形成させる方法、その他の条件も、参考例１の場合と同じとした。
【００７３】
作製したＳＯＩウェーハの貼合せ界面（断面）について、透過電子顕微鏡（ＴＥＭ）による観察、二次イオン質量分析（ＳＩＭＳ）による炭素（Ｃ）濃度の測定を行ったが、前述の参考例１で作製したＳＯＩウェーハの場合と同等の結果が得られた。
【産業上の利用可能性】
【００７４】
本発明の貼合せＳＯＩウェーハの製造方法によれば、ウェーハ表面に有機物が吸着した状態で活性層ウェーハと支持ウェーハとを貼り合わせ、接合強化熱処理を行って、貼合せ界面に結晶欠陥を形成させることにより、ＳＯＩ層と絶縁体層（酸化膜）の界面に簡単、且つ安価なゲッタリング源を形成させることができる。また、本発明の製造方法により得られる貼合せＳＯＩウェーハは、デバイス特性や酸化膜耐圧特性に悪影響を及ぼす重金属不純物を効果的に除去することができる。
【００７５】
したがって、本発明の製造方法は、デバイス特性に優れたＳＯＩウェーハの製造方法として広く利用することができる。
【符号の説明】
【００７６】
１０：貼合せＳＯＩウェーハ
１１：支持ウェーハ 
１２：活性層ウェーハ、ＳＯＩ層
１３：酸化膜
１４：自然酸化膜
１５：結晶欠陥
【図１】
0005630527.tif 000003
【図２】
0005630527.tif 000004
【図３】
0005630527.tif 000005
【図４】
0005630527.tif 000006
【図５】
0005630527.tif 000007